(57)【特許請求の範囲】
【請求項１】
イオン注入分離法によってＳＯＩ層を形成するボンドウエーハとベースウエーハを貼り合わせて製造され、少なくともＳＯＩ層と埋め込み酸化膜とベースウエーハとから成る貼り合わせＳＯＩウエーハであって、前記ボンドウエーハに形成する酸化膜の厚さのバラツキが、前記酸化膜を通してのイオン注入による注入深さのバラツキよりも小さくなるように、前記ボンドウエーハに形成する酸化膜の厚さを設定することによって製造されたものであり、前記埋め込み酸化膜内または埋め込み酸化膜とベースウエーハとの境界に貼り合わせ面を有し、前記ＳＯＩ層の膜厚均一性が±１．５ｎｍ以下であることを特徴とする貼り合わせＳＯＩウエーハ。
【請求項２】
前記貼り合わせ面とＳＯＩ層との間の埋め込み酸化膜の膜厚が１００ｎｍ以下であることを特徴とする請求項１に記載の貼り合わせＳＯＩウエーハ。
【発明の詳細な説明】
【０００１】
【発明の属する技術分野】
本発明は、イオン注入したウエーハを結合及び分離してＳＯＩウエーハを製造する方法（スマートカット法とも呼ばれている）で得られたＳＯＩ（Silicon On Insulator）構造ウエーハに関し、活性ＳＯＩ層の膜厚均一性に優れたＳＯＩウエーハの製造方法及び活性ＳＯＩ層の膜厚均一性に優れたＳＯＩウエーハに関する。
【０００２】
【従来の技術】
最近、ＳＯＩウエーハの製造方法として、イオン注入したウエーハを結合及び分離してＳＯＩウエーハを製造する方法（以後、イオン注入分離法と呼ぶことがある）が新たに注目されている。この方法は、例えば図３（ａ）〜（ｈ）に示すように、ＳＯＩ層を形成するボンドウエーハ２と支持基板となるベースウエーハ１の二枚のシリコンウエーハのうち（図３（ａ））、少なくとも一方に酸化膜を形成すると共に（図３（ｂ））、ボンドウエーハ２に水素イオンまたは希ガスイオンを注入し、該ボンドウエーハ内部に微小気泡層（封入層）４を形成させた後（図３（ｃ））、該イオンを注入した方の面を酸化膜を介してベースウエーハ１と密着させ（図３（ｄ））、その後熱処理を加えて微小気泡層を劈開面（剥離面）としてボンドウエーハ２を薄膜状に分離し（図３（ｅ））、さらに熱処理を加えて強固に結合して（図３（ｆ））、鏡面研磨を施し（図３（ｇ））、ＳＯＩウエーハとする技術（特開平５−２１１１２８号参照）である（図３（ｈ））。
【０００３】
上記方法でＳＯＩウエーハを製造する方法としては、ボンドウエーハとベースウエーハのうちどちらに酸化膜を形成するかによって、図３（Ａ）に示すようなべースウエーハ１に酸化膜を形成するＡ法と、図３（Ｂ）に示すようなボンドウエーハ２に酸化膜を形成するＢ法とに大別されるが、予めボンドウエーハに酸化膜を形成しておくＢ法が主流である。
【０００４】
その理由として１つは、イオンを注入するボンドウエーハに酸化膜が形成されていないと、チャネリング効果によりイオンの注入深さのバラツキが大きくなり、その結果、ＳＯＩ層の膜厚均一性が低下してしまうからである。
ここで、チャネリング効果とは、結晶性の物質の結晶軸に平行にイオンを入射すると、結晶原子の隙間を蛇行しながらイオンが通り抜けていく現象をいい、非平行の入射に比べて、イオンの注入深さのバラツキが大きくなる。シリコンウエーハの場合は、その表面は特定の方位（例えば〈１００〉など）に加工されているので、この現象が発生しやすく、酸化膜を形成することによりこのチャネリング効果を抑えることが好ましい。
【０００５】
ボンドウエーハに酸化膜を形成するもう１つの理由は、ボンドウエーハに酸化膜を予め形成しておけば、その結合界面に取り込まれた不純物（雰囲気中のボロンやイオン注入による金属汚染物）が活性層（ＳＯＩ層）に拡散するのを抑制することができ、ＳＯＩ層の結晶性や電気特性の劣化を防止できるからである。
【０００６】
【発明が解決しようとする課題】
ところで、イオン注入分離法を行う場合のイオン注入深さのバラツキ（標準偏差）は、前述のチャネリング効果が発生しなければ、バラツキσ＝０．４ｎｍを得ることができる。すなわち、３σ＝１．２ｎｍであり、目標注入深さ±１．２ｎｍ以内にほとんど全てのイオンが注入されることになるので、イオン注入分離法によればＳＯＩ層の目標膜厚±１．５ｎｍ以下の優れた膜厚均一性を有する超薄膜ＳＯＩウエーハが得られるはずである。
【０００７】
しかし、前述の理由によりイオンを注入するボンドウエーハに酸化膜を形成すると、形成される酸化膜もその膜厚にバラツキを有しているため、この酸化膜を通してシリコン中に注入されるイオンもその注入深さに影響を受ける。
【０００８】
例えば、ＳＯＩウエーハの埋め込み酸化膜の厚さとして４００ｎｍが必要な場合、この酸化膜を通常の量産レベルでの酸化条件を用いて形成すると、酸化膜厚のバラツキ（標準偏差）は、σ＝２．０ｎｍ程度しか得られない。また、生産性を無視して酸化条件を厳密にコントロールしてもσ＝１．０ｎｍ前後が限界である。したがって、従来は、ボンドウエーハに酸化膜を形成して製造されたＳＯＩウエーハのＳＯＩ層の膜厚均一性としては、目標膜厚±３ｎｍ程度が限界であった。
【０００９】
本発明は、このような問題点に鑑みなされたもので、ＳＯＩウエーハにおけるボンドウエーハの酸化膜の膜厚のバラツキが、ＳＯＩ層の膜厚均一性に与える影響を最小限に抑え、ＳＯＩ層の膜厚均一性が著しく改善されたＳＯＩウエーハの製造方法及びＳＯＩウエーハを提供することを目的とする。
【００１０】
【課題を解決するための手段】
上記課題を解決するための本発明は、ＳＯＩ層を形成するボンドウエーハと支持基板となるベースウエーハのうち、少なくともボンドウエーハに酸化膜を形成し、該酸化膜を通して水素イオンまたは希ガスイオンを注入し、ボンドウエーハ内部に微小気泡層（封入層）を形成させた後、該イオン注入した方の面を前記ベースウエーハと密着させ、その後熱処理を加えて微小気泡層を劈開面（剥離面）としてボンドウエーハを薄膜状に分離するＳＯＩウエーハの製造方法であって、前記ボンドウエーハに形成する酸化膜の厚さのバラツキが、前記イオン注入による注入深さのバラツキよりも小さくなるようにすることを特徴とするＳＯＩウエーハの製造方法である。
【００１１】
このように、ボンドウエーハに予め酸化膜を形成するＳＯＩウエーハの製造方法において、ボンドウエーハに形成する酸化膜の厚さのバラツキが、イオン注入深さのバラツキよりも小さくなるようにすれば、酸化膜の厚さのバラツキがＳＯＩ層の膜厚均一性に与える影響を最小限に抑えることができ、ＳＯＩ層の膜厚均一性が改善されたＳＯＩウエーハを製造することができる。
なお、ここでいうバラツキとは、標準偏差のことを示す。
【００１２】
上記課題を解決するための本発明は、ＳＯＩ層を形成するボンドウエーハと支持基板となるベースウエーハのうち、少なくともボンドウエーハに酸化膜を形成し、該酸化膜を通して水素イオンまたは希ガスイオンを注入し、ボンドウエーハ内部に微小気泡層（封入層）を形成させた後、該イオン注入した方の面を前記ベースウエーハと密着させ、その後熱処理を加えて微小気泡層を劈開面（剥離面）としてボンドウエーハを薄膜状に分離するＳＯＩウエーハの製造方法であって、前記ボンドウエーハに形成する酸化膜の厚さのバラツキが、前記イオン注入による注入深さのバラツキよりも小さくなるように、前記ボンドウエーハに形成する酸化膜の厚さを設定することを特徴とするＳＯＩウエーハの製造方法である。
【００１３】
このように、ボンドウエーハに予め酸化膜を形成するＳＯＩウエーハの製造方法において、ボンドウエーハに形成する酸化膜の厚さのバラツキが、イオン注入深さのバラツキよりも小さくなるように、ボンドウエーハに形成する酸化膜の厚さを設定すれば、酸化膜の厚さのバラツキが、イオン注入深さのバラツキに与える影響を最小限に抑えることができ、ＳＯＩ層の膜厚均一性が改善されたＳＯＩウエーハを製造することができる。
【００１４】
この場合、ボンドウエーハと密着させるベースウエーハに予め酸化膜を形成し、該ベースウエーハに形成する酸化膜の厚さは、ボンドウエーハに形成させた酸化膜と合わせて、ＳＯＩウエーハの所望とされる厚さの埋め込み酸化膜を形成するようにすることが好ましい。
【００１５】
このように、ベースウエーハにも予め酸化膜を形成しておき、ベースウエーハに形成した酸化膜の厚さとボンドウエーハに形成した酸化膜の厚さとを合わせて、ＳＯＩウエーハの所望とされる厚さの埋め込み酸化膜を形成するようにすれば、容易に所望とされる厚さの埋め込み酸化膜を得ることができ、酸化膜厚が不足するようなことがないし、ボンドウエーハの酸化膜厚のバラツキがＳＯＩ層の膜厚均一性に与える影響を最小限に抑えることができる。
【００１６】
この場合、前記ボンドウエーハに形成する酸化膜の厚さを１０〜１００ｎｍとすることが好ましい。
【００１７】
これは、酸化膜厚のバラツキとイオン注入深さのバラツキは、使用する装置やイオンの注入条件、酸化膜形成時の酸化条件により異なるものではあるが、現在の量産レベルで用いられる装置では、酸化膜厚のバラツキをイオン注入深さのバラツキより小さくするためには、ボンドウエーハに形成する酸化膜厚を１００ｎｍ以下とすることが好ましいからである。また、酸化膜により、前述のチャネリング効果を防止するためには、少なくとも１０ｎｍの膜厚が必要とされるので、酸化膜厚は１０ｎｍ以上であることが好ましい。
【００１８】
そして、前記に記載の製造方法で製造されたＳＯＩウエーハは、埋め込み酸化膜の厚さが厚いものであってもＳＯＩ層の膜厚均一性が高いＳＯＩウエーハである。
【００１９】
また、少なくともＳＯＩ層と埋め込み酸化膜とベースウエーハとから成る貼り合わせＳＯＩウエーハであって、前記埋め込み酸化膜内または埋め込み酸化膜とベースウエーハとの境界に貼り合わせ面を有し、前記ＳＯＩ層の膜厚均一性が±１．５ｎｍ以下であることを特徴とする貼り合わせＳＯＩウエーハは、イオン注入分離法によって２枚のウエーハを貼り合わせて製造されたＳＯＩウエーハにおいて、ＳＯＩ層の膜厚均一性が±１．５ｎｍ以下という高い膜厚均一性を有するため、作製されるデバイス特性を向上できるとともにデバイス設計上の自由度も広がる。
【００２０】
以下、本発明についてさらに詳述するが、本発明はこれらに限定されるものではない。
ＳＯＩウエーハを製造するにあたり、ＳＯＩウエーハに必要な厚さの埋め込み酸化膜を得ようとすると、通常の量産レベルでの酸化条件では、ウエーハに形成される酸化膜の厚さのバラツキは、イオン注入深さのバラツキに比べて極めて大きなものとなり、ＳＯＩ層の膜厚均一性に大きな影響を与える。
【００２１】
通常酸化膜厚のバラツキは、酸化膜厚が大きいほど大きくなる。そこで、本発明の発明者は、イオン注入による注入深さのバラツキよりも、酸化膜厚のバラツキが小さくなるように、ボンドウエーハに形成する酸化膜の厚さを薄くすることにし、ＳＯＩウエーハに必要な埋め込み酸化膜厚の残りはベースウエーハ側に形成し、ボンドウエーハとベースウエーハの酸化膜を合わせて所望の厚さの埋め込み酸化膜を得ることを着想した。
【００２２】
例えば、ＳＯＩウエーハ製造に使用しているイオン注入装置の注入深さのバラツキが０．４ｎｍであり、ボンドウエーハに形成する酸化膜の厚さのバラツキが０．４ｎｍ以下となる酸化膜厚の境界が１００ｎｍの場合、ボンドウエーハに形成する酸化膜厚として１００ｎｍ以下の酸化膜厚を選択すればよい。
この場合、仮にボンドウエーハ酸化膜厚を４０ｎｍとし、ＳＯＩウエーハとして必要な埋め込み酸化膜の厚さが４００ｎｍであるとすると、４０ｎｍをボンドウエーハに形成した後にイオンを注入し、残りの３６０ｎｍをベースウエーハに形成した後、両ウエーハを結合すればよい。
【００２３】
本発明では、酸化膜厚のバラツキとイオン注入深さのバラツキとの関係が重要となる。そこで、本発明の発明者は、酸化膜厚のバラツキとイオン注入深さのバラツキについて調査を行った。
【００２４】
酸化膜の膜厚のバラツキは、通常の量産レベルの酸化条件により、実際にウエーハに数種類の膜厚の酸化膜を形成し、それぞれ膜厚の面内分布から標準偏差を求めた。その結果、図２のライン（ａ）に示すような酸化膜厚と酸化膜厚のバラツキの関係を得ることができた。
【００２５】
イオン注入深さのバラツキは、酸化膜の影響を排除するために酸化膜のないウエーハに、通常用いられる装置によりイオン注入を行い、チャネリング現象を避けるために注入角を数度傾けてイオン注入をした後、酸化膜を形成したウエーハと結合し、５００℃程度で剥離熱処理してＳＯＩウエーハを製造し、そのＳＯＩ層の膜厚の面内分布を測定することにより求めた。そして、異なる注入エネルギーでイオンを注入することにより複数のＳＯＩウエーハを製造して同様の測定を行い、図２のライン（ｂ）に示すようなイオン注入深さとそのバラツキの関係を得ることができた。
【００２６】
これらの酸化膜厚のバラツキとイオン注入深さのバラツキの変化の様子を図２において比較してみると、黒丸のプロットで示した図２のライン（ａ）より、酸化膜厚のバラツキは、ウエーハに形成される酸化膜厚に比例して増大することが判る。一方、白丸のプロットで示した図２のライン（ｂ）より、イオン注入深さのバラツキは、イオン注入深さが深くなってもさほど変化せず、０．４〜０．６ｎｍ程度の値であることが判る。
【００２７】
これらの関係より、ボンドウエーハに形成すべき適切な酸化膜厚を決定することができる。
すなわち、図２の関係は、現在の量産レベルで用いられる装置や条件での関係を示したものであるが、イオン注入深さのバラツキよりも酸化膜厚のバラツキを小さくするためには、ボンドウエーハに形成する酸化膜の厚さは１００ｎｍ以下が適切であることが判る。
【００２８】
ボンドウエーハの酸化膜の厚さが薄くなればなるほど酸化膜厚のバラツキは小さなものとなり、酸化膜厚のバラツキがイオン注入深さに与える影響は小さなものとなるが、ボンドウエーハに酸化膜を設ける理由の一つであるチャネリング効果の発生防止のためには、少なくとも１０ｎｍの酸化膜厚が必要となるため、実際にＳＯＩウエーハを製造する場合には、ボンドウエーハに形成する酸化膜厚は１０〜１００ｎｍが好ましい。
【００２９】
この場合、イオン注入装置あるいは酸化膜形成条件その他の条件の違いにより酸化膜の厚さのバラツキ、イオン注入深さのバラツキが変ったとしても、上記と同様にして、両者のバラツキを求めて、酸化膜の厚さのバラツキをイオン注入深さのバラツキより小さくするようにすればよい。
【００３０】
【発明の実施の形態】
以下、本発明の実施の形態を図面を参照しながら説明するが、本発明はこれらに限定されるものではない。
ここで、図１は本発明のＳＯＩウエーハを製造する方法によるＳＯＩウエーハの製造工程の一例を示すフロー図である。
【００３１】
まず、図１のイオン注入分離法において、工程（ａ）では、２枚の鏡面ウエーハを準備するものであり、デバイスの仕様に合った基台となるベースウエーハ１とＳＯＩ層８となるボンドウエーハ２を準備する。
【００３２】
次に工程（ｂ）では、そのうちのボンドウエーハ２を熱酸化し、その表面に１０〜１００ｎｍの厚さの酸化膜３を形成する。前述のように、この酸化膜厚がこの範囲の値であれば、イオン注入深さのバラツキよりも小さくすることができ、後にＳＯＩ層８の厚さを均一化することが可能となる。
【００３３】
一方、工程（ｃ）では、ベースウエーハ１を熱酸化し、その表面に酸化膜５を形成し、このベースウエーハに形成する酸化膜５の厚さは、ボンドウエーハに形成させた酸化膜３と合わせて、ＳＯＩウエーハの所望とされる厚さの埋め込み酸化膜９を形成するようにする。この場合、もしボンドウエーハに形成した酸化膜３の厚さのみで、ＳＯＩウエーハの埋め込み酸化膜の所望とされる厚さが得られるのであれば、ベースウエーハに酸化膜を形成する必要はなく、この工程（ｃ）は省略される。
【００３４】
工程（ｄ）では、表面に酸化膜を形成したボンドウエーハ２の片面に対して水素イオンまたは希ガスイオンを注入し、イオンの平均進入深さにおいて表面に平行な微小気泡層（封入層）４を形成させるもので、この進入温度は２５〜４５０℃が好ましい。
【００３５】
工程（ｅ）は、水素イオンまたは希ガスイオンを注入したボンドウエーハ２のイオン注入面に、ベースウエーハ１を酸化膜３あるいは酸化膜３及び酸化膜５を介して重ね合せて密着させる工程であり、常温の清浄な雰囲気下で２枚のウエーハの表面同士を接触させることにより、接着剤等を用いることなくウエーハ同士が接着する。
【００３６】
次に、工程（ｆ）は、封入層４を境界として剥離することによって、剥離ウエーハ６とＳＯＩウエーハ７（ＳＯＩ層８＋埋め込み酸化膜９＋ベースウエーハ１）に分離する剥離熱処理工程で、例えば不活性ガス雰囲気下約５００℃以上の温度で熱処理を加えれば、結晶の再配列と気泡の凝集とによって剥離ウエーハ６とＳＯＩウエーハ７とに分離される。
【００３７】
そして、工程（ｇ）では、前記工程（ｅ）（ｆ）の密着工程および剥離熱処理工程で密着させたウエーハ同士の結合力では、そのままデバイス工程で使用するには弱いので、結合熱処理としてＳＯＩウエーハ７に高温の熱処理を施し結合強度を十分なものとする。この熱処理は例えば不活性ガス雰囲気下、１０５０℃〜１２００℃で３０分から２時間の範囲で行うことが好ましい。
なお、工程（ｆ）の剥離熱処理と工程（ｇ）の結合熱処理を連続的に行ったり、また、工程（ｆ）の剥離熱処理と工程（ｇ）の結合熱処理を同時に兼ねるものとして行ってもよい。
【００３８】
次に、工程（ｈ）は、タッチポリッシュと呼ばれる研磨代の極めて少ない鏡面研磨の工程であり、ＳＯＩ層８の表面である劈開面（剥離面）に存在する結晶欠陥層の除去と表面粗さを除去する工程である。
【００３９】
以上の工程を経て、所望の厚さの埋め込み酸化膜９を有し、膜厚均一性の高いＳＯＩ層８を有する高品質のＳＯＩウエーハ７を製造することができる（工程（ｉ））。
【００４０】
【実施例】
以下、本発明の実施例および比較例を挙げて具体的に説明するが、本発明はこれらに限定されるものではない。
（実施例１）
導電型がｐ型で抵抗率が２０Ω・ｃｍ、直径が１５０ｍｍのシリコン鏡面ウエーハを２枚準備した。図１（ａ）〜（ｆ）にしたがい、ボンドウエーハを剥離して、ＳＯＩウエーハを得た。主な条件は以下の通りである。
１）ベースウエーハの酸化膜厚：３５０ｎｍ
２）ボンドウエーハの酸化膜厚：５０ｎｍ
３）ボンドウエーハの酸化膜厚のバラツキ：σ＝０．２５ｎｍ
４）イオン注入条件：Ｈ+ イオン、注入エネルギー  ８０ｋｅＶ
注入線量  ８×１０16／ｃｍ2
５）イオン注入深さ：７００ｎｍ（ＳＯＩ層膜厚＋ボンドウエーハ酸化膜厚）
６）イオン注入深さのバラツキ：σ＝０．４ｎｍ
【００４１】
本実施例１では、イオン注入深さのバラツキσ＝０．４ｎｍに比べて、ボンドウエーハの酸化膜厚のバラツキはσ＝０．２５ｎｍと小さいものとなっている。尚、ボンドウエーハの酸化膜厚は、反射分光法により面内を２ｍｍピッチで数千点測定した。そして、埋め込み酸化膜厚は４００ｎｍとなるように条件を設定した。
上記の条件により２枚のウエーハを合わせた後（図１（ｅ））、Ｎ2 ガス雰囲気下、５００℃×３０分の剥離熱処理（図１（ｆ））を行った。
【００４２】
この剥離工程後のＳＯＩウエーハのＳＯＩ層の膜厚のバラツキを測定し、膜厚均一性を求めた。膜厚測定は、反射分光法で行い、ＳＯＩウエーハの面内を２ｍｍピッチで数千点測定した。
【００４３】
測定の結果、バラツキσの測定値は、σ＝０．４７ｎｍであり、３σ＝１．４１ｎｍより、ＳＯＩ層膜厚はおよそ６５０ｎｍ±１．４１ｎｍであり、従来のＳＯＩウエーハの目標膜厚±３ｎｍに比べて、ＳＯＩ層の膜厚均一性は格段に向上したものとなった。
【００４４】
（実施例２）
導電型がｐ型で抵抗率が２０Ω・ｃｍ、直径が１５０ｍｍのシリコン鏡面ウエーハを２枚準備した。図１（ａ）〜（ｆ）にしたがい、ボンドウエーハを剥離して、ＳＯＩウエーハを得た。主な条件は以下の通りである。
１）ベースウエーハの酸化膜厚：３６０ｎｍ
２）ボンドウエーハの酸化膜厚：４０ｎｍ
３）ボンドウエーハの酸化膜厚のバラツキ：σ＝０．２０ｎｍ
４）イオン注入条件：Ｈ+ イオン、注入エネルギー  ３９ｋｅＶ
注入線量  ８×１０16／ｃｍ2
５）イオン注入深さ：３４０ｎｍ（ＳＯＩ層膜厚＋ボンドウエーハ酸化膜厚）
６）イオン注入深さのバラツキ：σ＝０．４ｎｍ
【００４５】
本実施例２では、イオン注入深さのバラツキσ＝０．４ｎｍに比べて、ボンドウエーハの酸化膜厚のバラツキはσ＝０．２０ｎｍと小さいものとなっている。ボンドウエーハの酸化膜厚測定は実施例１と同様に行った。そして、埋め込み酸化膜厚は４００ｎｍとなるように条件を設定した。
上記の条件により２枚のウエーハを合わせた後（図１（ｅ））、Ｎ2 ガス雰囲気下、５００℃×３０分の剥離熱処理（図１（ｆ））を行った。
【００４６】
この剥離工程後のＳＯＩウエーハのＳＯＩ層膜厚のバラツキを実施例１と同様に測定した。
測定の結果、バラツキσの測定値は、σ＝０．４５ｎｍであり、３σ＝１．３５ｎｍより、ＳＯＩ層膜厚はおよそ３００ｎｍ±１．３５ｎｍであり、従来のＳＯＩウエーハの目標膜厚±３ｎｍに比べて、ＳＯＩ層の膜厚均一性は格段に向上したものとなった。
【００４７】
（実施例３）
導電型がｐ型で抵抗率が２０Ω・ｃｍ、直径が１５０ｍｍのシリコン鏡面ウエーハを２枚準備した。図１（ａ）〜（ｆ）にしたがい（ただし、（ｃ）を除く）、ボンドウエーハを剥離して、ＳＯＩウエーハを得た。主な条件は以下の通りである。
１）ベースウエーハの酸化膜厚：酸化膜なし
２）ボンドウエーハの酸化膜厚：５０ｎｍ
３）ボンドウエーハの酸化膜厚のバラツキ：σ＝０．２５ｎｍ
４）イオン注入条件：Ｈ+ イオン、注入エネルギー  ２０ｋｅＶ
注入線量  ８×１０16／ｃｍ2
５）イオン注入深さ：１８０ｎｍ（ＳＯＩ層膜厚＋ボンドウエーハ酸化膜厚）
６）イオン注入深さのバラツキ：σ＝０．４ｎｍ
【００４８】
本実施例３では、イオン注入深さのバラツキσ＝０．４ｎｍに比べて、ボンドウエーハの酸化膜厚のバラツキはσ＝０．２５ｎｍと小さいものとなっている。そして、埋め込み酸化膜厚は５０ｎｍとなるように条件を設定したため、ベースウエーハには酸化膜を形成しなかった。酸化膜厚測定は実施例１と同様に行った。
上記の条件により２枚のウエーハを合わせた後（図１（ｅ））、Ｎ2 ガス雰囲気下、５００℃×３０分の剥離熱処理（図１（ｆ））を行った。
【００４９】
この剥離工程後のＳＯＩウエーハのＳＯＩ層膜厚のバラツキを実施例１と同様に測定した。
測定の結果、バラツキσの測定値は、σ＝０．４７ｎｍであり、３σ＝１．４１ｎｍより、ＳＯＩ層膜厚はおよそ１３０ｎｍ±１．４１ｎｍであり、従来のＳＯＩウエーハの目標膜厚±３ｎｍに比べて、ＳＯＩ層の膜厚均一性は格段に向上したものとなった。
【００５０】
（比較例）
導電型がｐ型で抵抗率が２０Ω・ｃｍ、直径が１５０ｍｍのシリコン鏡面ウエーハを２枚準備した。従来の製造方法である図３（Ｂ）にしたがい、ボンドウエーハを剥離して、ＳＯＩウエーハを得た。主な条件は以下の通りである。
１）ベースウエーハの酸化膜厚：酸化膜なし
２）ボンドウエーハの酸化膜厚：４００ｎｍ
３）ボンドウエーハの酸化膜厚のバラツキ：σ＝２．０ｎｍ
４）イオン注入条件：Ｈ+ イオン、注入エネルギー  ８０ｋｅＶ
注入線量  ８×１０16／ｃｍ2
５）イオン注入深さ：７００ｎｍ（ＳＯＩ層膜厚＋ボンドウエーハ酸化膜厚）
６）イオン注入深さのバラツキ：σ＝０．４ｎｍ
【００５１】
本比較例では、イオン注入深さのバラツキσ＝０．４ｎｍに比べて、ボンドウエーハの酸化膜厚のバラツキはσ＝２．０ｎｍと大きなものとなっている。そして、埋め込み酸化膜厚は４００ｎｍとなるようにし、すべての酸化膜をボンドウエーハに形成し、ベースウエーハには酸化膜を形成しなかった。酸化膜厚は実施例１と同様に測定した。
上記の条件により２枚のウエーハを合わせた後（図３（ｄ））、Ｎ2 ガス雰囲気下、５００℃×３０分の剥離熱処理（図３（ｅ））を行った。
【００５２】
この剥離工程後のＳＯＩウエーハのＳＯＩ層膜厚のバラツキを実施例１と同様に測定した。
測定の結果、バラツキσの測定値は、σ＝２．０４ｎｍであり、３σ＝６．１２ｎｍより、ＳＯＩ層膜厚はおよそ３００ｎｍ±６．１２ｎｍであり、イオン注入深さのバラツキσ＝０．４ｎｍから期待されるＳＯＩウエーハの目標膜厚±１．５ｎｍに比べて、ＳＯＩ層の膜厚均一性は劣悪なものとなった。
【００５３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００５４】
例えば、本発明のＳＯＩウエーハの製造工程は、図１に示したものに限定されるものではなく、この工程には、洗浄、熱処理等の他の工程が付加されることもあるし、あるいは一部工程順の入れ替え、省略等が目的に応じて適宜行うことができるものである。
【００５５】
また、上記説明では、ボンドウエーハに形成する酸化膜の厚さのバラツキをイオン注入深さのバラツキより小さくする方法として、ボンドウエーハに形成する酸化膜の厚さを薄くする場合を中心に説明したが、本発明はこれに限定されず、ボンドウエーハに形成する酸化膜の厚さのバラツキをイオン注入深さのバラツキより小さくするようにすれば、酸化膜の厚さ以外の他の条件を変更することにより行ってもよい。例えば、酸化膜の厚さ以外の酸化膜形成条件を変更することにより、ボンドウエーハに形成する酸化膜の厚さのバラツキをイオン注入深さのバラツキより小さくすることができるのであれば、その方法で行ってもよい。
【００５６】
【発明の効果】
以上説明したように、本発明では、厚い埋め込み酸化膜が必要なＳＯＩウエーハであっても、ボンドウエーハの酸化膜厚のバラツキが、活性ＳＯＩ層のバラツキに与える影響が少なくなるため、ＳＯＩ層の膜厚均一性が極めて良好なＳＯＩウエーハを製造することができる。そして、ＳＯＩ層の膜厚のバラツキの低減によりデバイス特性が向上するとともにデバイス設計上の自由度が広がる。
【図面の簡単な説明】
【図１】（ａ）〜（ｉ）は、本発明のＳＯＩウエーハの製造方法によるＳＯＩウエーハの製造工程の一例を示すフロー図である。
【図２】酸化膜厚のバラツキとイオン注入深さのバラツキの変化の様子を重ねて示した図であり、ライン（ａ）は酸化膜厚とそのバラツキの関係を示したものであり、ライン（ｂ）はイオン注入深さとそのバラツキの関係を示したものである。
【図３】（ａ）〜（ｈ）は、イオン注入分離法によるＳＯＩウエーハの製造工程の例を示すフロー図であり、（Ａ）はベースウエーハに酸化膜が形成される場合であり、（Ｂ）はボンドウエーハに酸化膜が形成される場合を示している。
【符号の説明】
１…ベースウエーハ、  ２…ボンドウエーハ、  ３…酸化膜、
４…微小気泡層（封入層）、  ５…酸化膜、  ６…剥離ウエーハ、
７…ＳＯＩウエーハ、  ８…ＳＯＩ層、  ９…埋め込み酸化膜。
【図１】
0003864886.tif 000002
【図２】
0003864886.tif 000003
【図３】
0003864886.tif 000004